СПОСОБ ПОЛУЧЕНИЯ ПОЛУФАБРИКАТОВ ИЗ АЛЮМИНИЕВЫХ СПЛАВОВ

Способ получения полуфабрикатов из алюминиевых сплавов, включающий смешивание исходных порошков алюминиевых сплавов и твердой смазки, преимущественно графита, холодное брикетирование полученной шихты и обработку давлением, отличающийся тем, что, с целью повышения антифрикционных свойств и прочности, в качестве исходных порошков алюминиевых сплавов используют порошки иглообразной и/или чешуйчатой формы с соотношением продольного размера частиц порошков к поперечному, равным (3-8):1, разделяют их на фракции, а смешивание с порошком твердой смазки проводят после рассева при следующем соотношении компонентов шихты, мас.%:
Фракция порошка алюминиевого сплава 1:04 мм
18-25
Фракция порошка алюминиевого сплава -04:0315 мм
25-35
Фракция порошка алюминиевого сплава -0315:02 мм
20-30
Фракция твердой смазки менее 02
Остальное,
а обработку давлением проводят экструдированием при 400-550°С с коэффициентом вытяжки не более 8.